(57)【要約】【課題】耐洗濯性（耐水性）および通気性・通湿性に優れ、しかも、クッション性にも優れる、耐水強化積層紙とその用途を提供する。【解決手段】本発明にかかる耐水強化積層紙は、単葉紙をプライ加工してなる紙であって、前記単葉紙として、湿潤強度がタテ０．２〜１ｋｇ、ヨコ０．１〜０．５ｋｇ、通湿度が３０００〜４５００ｇ／ｍ２・２４ｈｒ、かつ、通気度が１秒以下である、単葉紙が用いられている、ことを特徴とする。本発明にかかるベッドパット・マスクおよびキルティングは、上記の耐水強化積層紙を芯材とかフィルター材としてなるものである。【選択図】  なし【特許請求の範囲】
【請求項１】
単葉紙をプライ加工してなる紙であって、
前記単葉紙として、
湿潤強度がタテ０．２〜１ｋｇ、ヨコ０．１〜０．５ｋｇ、
通湿度が３０００〜４５００ｇ／ｍ２・２４ｈｒ、かつ、
通気度が１秒以下である、
単葉紙が用いられている、
ことを特徴とする、耐水強化積層紙。
【請求項２】
前記湿潤強度が耐水処理により調整されている、請求項１に記載の耐水強化積層紙。
【請求項３】
前記耐水処理が、湿潤紙力増強剤からなる耐水剤、または、湿潤紙力増強剤および乾燥紙力増強剤からなる耐水剤を用いて行われている、請求項２に記載の耐水強化積層紙。
【請求項４】
前記湿潤強度と通湿度が前記単葉紙の漉き加減により調整されている、請求項１〜３までのいずれかに記載の耐水強化積層紙。
【請求項５】
前記漉き加減は、前記単葉紙の坪量が２０〜４０ｇ／ｍ２であるようにすることである、請求項４に記載の耐水強化積層紙。
【請求項６】
単葉紙がクレープ加工されてなるものである、請求項１から５までのいずれかに記載の耐水強化積層紙。
【請求項７】
請求項１から６までのいずれかに記載の耐水強化積層紙を芯材としてなる、ベッドパット。
【請求項８】
請求項１から６までのいずれかに記載の耐水強化積層紙をフィルター材としてなる、マスク。
【請求項９】
前記単葉紙に熊笹エキスが添加されてなる、請求項８に記載のマスク。
【請求項１０】
請求項１から６までのいずれかに記載の耐水強化積層紙を芯材としてなる、キルティング。
【発明の詳細な説明】
【０００１】
【発明の属する技術分野】
本発明は、耐水性と強度に優れる耐水強化積層紙およびその用途に関するものである。
【０００２】
【従来の技術】
一般に、紙は、木材繊維を水中に分散しておき、ネットに通して水を抜き取ることで、木材繊維をネット上に均質に堆積させることにより、形成される。その際、繊維が水面に浮いてしまわないように、前処理として、苛性ソーダ等で木材繊維を煮たのち木材繊維に付着している樹脂成分をアルカリ石鹸で良く洗い落とすことが行なわれる。この前処理により、紙は、綿と違って、油とり紙と呼ばれるほどによく水や油を吸収する性質に優れるようになる。
紙のこの優れた特性を生かした上でさらに各種用途に対応する機能性を持たせ、エコロジーの観点にも配慮した紙が提案されるようになってきており、このような機能性に富んだ紙の多岐にわたる利用が望まれている。しかし、まだ、その使用の殆どは通常の紙用途に限られており、新たな用途に利用されていることが少ない。特に、次のような分野においては、大きな問題を抱えているため、その紙の使用でその解決を図ることが考えられるのであるが、現時点ではあまり利用が進んでいない。
【０００３】
まず、介護分野である。この分野では、寝たきり老人の床ズレが問題になっており、介護の現場では床ズレを解消するために２時間毎に寝返りをうたせる方法がいまのところ有効な方法として行われている。しかし、２時間毎に寝返りをうたせることは、看護する人の負担が大きくなるために、この方法以外の有効な対処法が望まれている。床ズレを解消するためには、体圧を分散させて血行を良くすることやムレを防止することが有効である。そこで、空気を吹き出すマットが開発されている（参照文献不知）が、このエアマットには、体重に応じて吹き出される空気圧の調整が難しく、腰痛を引き起こすという問題があった。
【０００４】
つぎに、花粉症予防の分野である。花粉症アレルギーに悩む人が急増している。スギなどの花粉を吸収しない簡便な対処方法として、マスクを着用する方法がある。しかし、従来のマスクは、その殆どが幾層もガーゼを重ねたものである（参照文献不知）が、ガーゼを構成する綿繊維には天然の樹脂（ヤニ）成分が付着しており、このヤニ成分がガーゼの製造工程での潔白処理では落ちないので、ガーゼは、吸水性が悪く、そのため、マスク内が呼気で蒸れてベタつき不快となり、さらに、通気性が悪いと言うこともあって、長時間の使用には適していない。
また、アウトドア用キルティング素材は、中綿に合成繊維を使用している（参照文献不知）ため、運動時にムレる欠点がある。
【０００５】
その点、前述したように、紙は、その構成繊維自身が水を良く吸収する性質を持つため、これを寝床に敷けば、汗を吸い、ムレを防止することが出来るので、床ズレが起きにくい。マスクのフィルターとして紙を用いると、マスク内が呼気で蒸れてベタつくと言う問題も起きにくい。ただ、寝具は頻繁に洗濯することが必要なので、これまでの紙では耐洗濯性が問題となる。通気性も必要である。マスクにおいても、これまでの紙では、呼気の水分で紙の強度が低下し破れてしまう。
【０００６】
【発明が解決しようとする課題】
そこで、本発明の課題は、耐洗濯性（耐水性）および通気性・通湿性に優れ、しかも、クッション性にも優れるため、上のような分野にも好適に利用できる、耐水強化積層紙とその用途を提供することである。
【０００７】
【課題を解決するための手段】
本発明者は、上記課題を解決するために、鋭意検討を重ねた。そして、紙の湿潤強度と通湿度と通気度については従来目を向けられていなかったが、これらを特定の範囲内に調整した単葉紙を用意してこの単葉紙をプライ（積み重ね）加工すれば、前記課題を解決する、優れた耐水強化積層紙を提供できることに気がつき、本発明を完成した。上記耐洗濯性（耐水性）は例えば単葉紙に耐水処理を施すことにより得られ、この耐水処理は耐水剤を工夫することにより好適に実施できる。また、上記通湿度と通気度は単葉紙を漉くときの漉き加減で達成することが出来る。そして、このようにして得られた単葉紙をプライ加工し積層することで耐水強化積層紙の強度が向上する。単葉紙をクレープ加工しておけば、上記通湿度と通気度がより好適に調整でき、耐水強化積層紙の強度もさらに向上する。
【０００８】
本発明は、以上の知見を得て、完成された。
したがって、本発明にかかる耐水強化積層紙は、単葉紙をプライ加工してなる紙であって、前記単葉紙として、湿潤強度がタテ０．２〜１ｋｇ、ヨコ０．１〜０．５ｋｇ、通湿度が３０００〜４５００ｇ／ｍ２・２４ｈｒ、かつ、通気度が１秒以下である、単葉紙が用いられている、ことを特徴とする。
本発明にかかる耐水強化積層紙は、上記において、単葉紙の耐水処理により、その耐洗濯性（耐水性）を上記のレベルで得るよう調整されていることができ、この耐水処理が、湿潤紙力増強剤からなる耐水剤、または、湿潤紙力増強剤および乾燥紙力増強剤からなる耐水剤を用いて行われることが好適である。また、単葉紙の漉き加減により、その通湿度と通気度を上記のレベルで得るよう調整されていることができる。そして、単葉紙の坪量は２０〜４０ｇ／ｍ２となるようにすることが好ましい。
【０００９】
本発明にかかる耐水強化積層紙は、上記において、単葉紙がクレープ加工されてなることが好ましい。耐水強化積層紙の強度や、クッション性や、断熱性が高まるからである。
本発明にかかるベッドパットおよびキルティングは、上記の耐水強化積層紙を芯材としてなるものである。
本発明にかかるマスクは、上記の耐水強化積層紙をフィルター材としてなるものであり、マスクの抗菌性を高める必要がある場合は前記単葉紙に熊笹エキスや緑茶の成分であるカテキン等の天然抽出の抗菌成分が添加されてなることが好ましい。本発明にかかるマスクは花粉症対策用に特に好ましい。
【００１０】
【発明の実施の形態】
以下、本発明にかかる耐水強化積層紙とその用途について詳しく説明するが、本発明の範囲はこれらの説明に拘束されることはなく、以下の例示以外についても、本発明の趣旨を損なわない範囲で適宜変更実施し得る。
本発明かかる耐水強化積層紙を構成する単葉紙は、その原料として用いるパルプの種類に特に限定はない。パルプとして使用される樹木の種類としては、例えば、モミ、ウラジロモミ、トドマツ、シラベ、ヒノキ、サワラ、スギ、カラマツ、アカエゾマツ、エゾマツ、クロエゾマツ、トウヒ、アカマツ、クロマツ、マキ、ヒバ、カヤ、ツガ、ベイモミ、ピーオーシーダー、アラスカシーダー、レッドウッド、ヘムロックの針葉樹；コットンウッド、アスペン、タスマニアンオークの広葉樹；竹、バカス、わらその他の植物が挙げられる。また、マニラ麻や、古来和紙の原料として多用されて来た靭皮繊紙（コウゾ、ミツマタ等）を使用してもよい。中でも、針葉樹から得られるパルプは最も安価であり、比較的に繊維が長く、強靱な紙となるので好ましい。本発明に用いる単葉紙は、パルプを素材にしているため、安価であり、断熱性が高い。
【００１１】
上記パルプは、単葉紙になってから耐水処理されても良いし、前もって耐水処理されていても良い。この場合に用いる耐水剤としては、湿潤紙力増強剤、または、乾燥紙力増強剤と湿潤紙力増強剤からなるものを使用するのが好ましい。湿潤紙力増強剤としては、特に限定はなく、例えば、エポキシ化ポリアミド樹脂、アクリル酸エステル、ジアルデヒドデンプン、メラニン樹脂、尿素樹脂、ポリエチレンイミン等が挙げられる。湿潤紙力増強剤としては、特に限定はなく、ポリアクリルアミド樹脂、ポリビニルアルコール、デンプン、カルボキシメチルセルロース、尿素樹脂等が挙げられる。これらから選ばれる湿潤紙力増強剤、または、湿潤紙力増強剤と乾燥紙力増強剤とを使用することによって、通湿性を損なうことなく、強靱で、耐水性・耐洗濯性に優れ、毛羽立ちが生じにくくなる。前記湿潤紙力増強剤の中でエポキシ化ポリアミド樹脂が好ましく、また、前記乾燥紙力増強剤の中でポリアクリルアミド樹脂が好ましい。エポキシ化ポリアミド樹脂のみを使用、または、エポキシ化ポリアミド樹脂とポリアクリルアミド樹脂とを併用すると、パルプを抄紙して得られる紙を硬くすることなく、紙の張力を強くすることができ、通湿性も損なわない。
【００１２】
耐水処理の具体的方法については、特に限定はなく、例えば、水中に分散させた状態のパルプに耐水剤を添加してから抄紙する方法、耐水剤を含んだ溶液を既にパルプを抄紙して得られた紙に含浸させたり、塗工機で塗布する方法などが挙げられる。中でも、パルプを耐水処理する方法が好ましい。この方法は、単葉紙を耐水処理する場合のような特別の工程をもうける必要がなく、しかも、水中に分散させた状態のパルプに耐水処理を施すため、均一に耐水処理を施すことが可能であるからである。
耐水剤の使用量については、特に限定はないが、パルプから得られる紙１平方メートル当たり、０．０１５〜０．３ｇ付着させるのが好ましい。耐水剤の使用量が０．０１５ｇ／ｍ２  未満であると、十分に紙に耐水性・耐洗濯性を付与することはできず、毛羽立ちが生じる。耐水剤の使用量が０．３ｇ／ｍ２  を超えると、得られる紙が硬くなり、耐水剤の使用量に応じた耐水性向上の効果は得られなくなる。耐水剤として、乾燥紙力増強剤と湿潤紙力増強剤とを併用する場合には、乾燥紙力増強剤と湿潤紙力増強剤の配合比は、乾燥紙力増強剤：湿潤紙力増強剤＝１：１〜１：２であることが好ましい。
【００１３】
上述の耐水処理により、単葉紙の湿潤強度を、タテ０．２〜１ｋｇ、ヨコ０．１〜０．５ｋｇ（好ましくは、タテ０．６〜０．９ｋｇ、ヨコ０．１５〜０．３ｋｇ）に調整することが容易に出来る。
本発明に用いられる単葉紙は熊笹エキスを添加したものが好ましい。熊笹エキスを添加することにより、紙に抗菌性を付与することができるからである。熊笹エキスを添加する方法としては、例えば、水中に分散させた状態のパルプに熊笹エキスを添加してから抄紙する方法等が挙げられる。ここで、熊笹エキスの添加量は、パルプ原料に対して２〜１０％であることが好ましく、４〜８％であることがさらに好ましい。本発明に用いられる単葉紙としては、熊笹エキスの添加に加えて、さらに緑茶成分のカテキンを含浸させても良い。カテキンを含浸させることで、紙に熊笹エキスを添加したときと同様の抗菌性を付与することができる。この場合、原料パルプを抄紙したあとにカテキンを含浸させるようにすることが好ましい。
【００１４】
本発明では、単葉紙を漉くときの漉き加減で、単葉紙の通湿度を３０００〜４５００ｇ／ｍ２・２４ｈｒ（好ましくは、３７００〜４０００ｇ／ｍ２・２４ｈｒ）、通気度を１秒以下に調整するようにしている。具体的には、単葉紙の坪量が２０〜４０ｇ／ｍ２  の範囲になるようにしている。単葉紙を漉く場合の沙造方法には特に限定はなく、例えば、手漉、円網抄紙機、短網抄紙機等による通常の和紙製造方法が採用される。
本発明において、上記湿潤強度とは、ＪＩＳ規格のＪＩＳ  Ｐ−８１３５の湿紙時の引張強さを示す指数である。通湿度とは、ＪＩＳ  Ｋ７１２９に沿った水蒸気の透過度を示す指数である。そして、通気度とは、ＪＩＳ  Ｐ−８１１７に沿った紙の通気性を示す指数である。
【００１５】
本発明に用いる単葉紙はクレープ加工したものとすることもできる。単葉紙にクレープ加工をしておくと、重ねた単葉紙の間に空気層が多くとれ、軽く、断熱性およびクッション性に優れ、破れ難くなる。そのため、例えば、マスクに使用した場合に、紙の表面積を増やして息苦しさを解消することができる。
クレープ加工には、抄紙時に一度ドライヤーにつけた紙を剥がしてシワをつけるウェットクレープ法と、出来上がった紙にあとから強制的にシワをつけるドライクレープ法とがあり、どちらの方法を採用してもよい。
本発明にかかる耐水強化積層紙は、上記単葉紙をプライ（重ね）加工してなる。プライ加工の方法は、例えば、以下のようである。
【００１６】
単葉紙を２枚プライ加工する場合は、単葉紙の巻取り２本を並べ、それぞれの巻取りの単葉紙を重ね合わせ、ロール状に巻き取らせて２枚重ねの耐水強化積層紙を得ることができる。単葉紙を１５枚プライ加工する場合には、先ず、単葉紙の巻取り５本を用いてプライ加工行い、ロール状に巻き取られた５枚重ねの耐水強化積層紙を得る。さらに、得られた５枚重ねの耐水強化積層紙の巻取り３本を用いてプライ加工を行い、ロール状に巻き取られた１５枚重ねの耐水強化積層紙を得ることができる。
上記単葉紙をプライ加工することにより、吸湿量および通湿強度が高まり、さらにクッション性も高まる。そのため、マスクとして使用するなど多岐方面にわたって使用することが可能な画期的な耐水強化積層紙となることができる。
【００１７】
単葉紙を重ねる枚数は、本発明の耐水強化積層紙の用途により適宜決定されるが、一般的には、２〜３０枚が好ましく、２〜２０枚がさらに好ましくい。２０枚を超えると、強度は極めて強くなるが、洗濯後の乾燥性が悪くなるおそれがある。具体的には、マスクとして使用する場合には、２〜３枚が好ましく、２枚がより好ましい。ベッドパットとして使用する場合には、５〜２０枚が好ましく、１０〜１５枚がより好ましい。アウトドア用衣類の中綿として使用する場合には、３〜１０枚であることが好ましく、５〜７枚であることがより好ましい。建築材の防音、断熱材として使用する場合には、５〜１２枚が好ましく、７〜１０枚がより好ましい。また、ヘルメットの内面や防弾服の内側などに貼り付けるムレ防止用シートとして使用する場合には、３〜１０枚が好ましく、３〜７枚がより好ましい。
【００１８】
本発明にかかる耐水強化積層紙において、プライ加工した単葉紙は必ずしも互いに固定（接着）する必要はない。また、その積層構造の両面や片面に単葉紙以外の材料からなるシートを重ねて表面化粧などしてもよい。プライ加工した単葉紙やその表面積層シートの固定方法は、用途により、適宜方法が選択されて行われるが、たとえば、キルトミシン掛け縫製、通常のミシン縫製、ピンエンボス加工での接着などがある。
本発明にかかる耐水強化積層紙に対しては揉み加工を施すこともできる。積層紙は通常、動かされたときや擦れたときなどにカサカサ音などを生じるが、揉み加工しておくと、このような音が耳ざわりにならない程小さくなるため、使用時に静かな状態を保つことができる。揉み加工には、布地用の揉み加工機を使用することができ、耐水強化積層紙を濡らさず、蒸気によって加湿させて行うことが好ましい。耐水強化積層紙を濡らすと、ミシン縫製部で破れるおそれがあるからである。
【００１９】
本発明にかかる耐水強化積層紙は、耐洗濯性、通気性、通湿性、吸湿性およびクッション性に優れるため、ベッドパットや花粉症対策用などのマスクに好適に使用することができるが、その他に、建築材の防音、断熱材や、アウトドア用衣類の中綿や、ムレ防止シートなどにも好適に使用することができる。
【００２０】
【実施例】
以下に、本発明の具体的な実施例を示すが、本発明は下記実施例に限定されない。
湿潤強度、通湿度および通気度についての各測定は、ＪＩＳ規格に基づいて行った。
（単葉紙の製造・その１）
針葉樹パルプ６００ｋｇを水１５ｔに分散させ、エポキシ化ポリアミド樹脂を含む耐水剤（商品名：スミレーズレジン）３ｋｇと、ポリアクリルアミド樹脂を含む耐水剤（商品名：ハーマイドＢ−１５）３ｋｇとを添加してよく攪拌した。水中によく分散したパルプを抄紙し、ウェットクレープ加工し、乾燥して、坪量３０ｇ／ｍ２  、幅１２０ｃｍ、３０００ｍでロール状に巻き取られた単葉紙１ａを得た。
【００２１】
得られた単葉紙１ａは、湿潤強度がタテ０．７８ｋｇ、ヨコ０．２１ｋｇ、通湿度が３８００ｇ／ｍ２・２４ｈｒ、かつ、通気度が１秒であった。
（単葉紙の製造・その２）
針葉樹パルプ６００ｋｇを水１５ｔに分散させ、エポキシ化ポリアミド樹脂を含む耐水剤（商品名：スミレーズレジン）３ｋｇと、ポリアクリルアミド樹脂を含む耐水剤（商品名：ハーマイドＢ−１５）３ｋｇとを添加してよく攪拌した。さらに、熊笹エキスを３６ｋｇを添加してよく攪拌した。水中によく分散したパルプを抄紙し、ウェットクレープ加工し、乾燥して、坪量３０ｇ／ｍ２  、幅１２０ｃｍ、３０００ｍでロール状に巻き取られた単葉紙１ｂを得た。
【００２２】
得られた単葉紙１ｂは、湿潤強度がタテ０．７５ｋｇ、ヨコ０．２ｋｇ、通湿度が３７５０ｇ／ｍ２・２４ｈｒ、かつ、通気度が１秒であった。
（実施例１：ベッドパットの製造）
クレープ加工されている単葉紙１ａを５プライ加工して、ロール状に巻き取り、そのあと、この単葉紙５枚重ねの巻取３本をさらにプライ加工して、ロール状に巻き取られた単葉紙１５枚重ねの耐水強化積層紙２ａを製造した。この耐水強化積層紙２ａをタテ１００ｃｍ、ヨコ２００ｃｍの寸法に切断して、その表裏面にポリエステル製の洗濯ネットシート（帝人（株）製）３ａを１枚ずつ重ね、平面全体をキルトミシン掛けし、キルトミシン掛けしたものの四周縁をバイアス地３ｂで始末したあと、もみ加工をさらに施すことによって、図１に示すベッドパット４を製造した。得られたベッドパットの厚みは７ｍｍであった。
【００２３】
（実施例２：花粉症対策用マスクの製造）
クレープ加工されている単葉紙１ｂを２プライ加工して、１２０ｃｍ幅のロール状に巻き取られた単葉紙２枚重ねの耐水強化積層紙２ｂを製造した。
この耐水強化積層紙２ｂをスリット加工することにより、１３ｃｍ幅の単葉紙２枚重ね耐水強化積層紙２ｂを得た。
１３ｃｍ幅のこの耐水強化積層紙２ｂを、中央部にプリーツ５が形成されるようジグザグ状に折り込んでおいて、１８ｃｍの長さに切断した。耐水強化積層紙２ｂの幅はプリーツ加工により９．５ｃｍとなった。プリーツはマスクとしたときに息苦しさを解消するためのものである。このプリーツ加工した幅９．５ｃｍ、長さ１８ｃｍの耐水強化積層紙２ｂの縁辺部を２ライン縫製することで、プリーツ部５１を備えたフィルター部５を構成するとともに、フィルター部５の上下両縁辺部に存在する縫製２ライン間に耳掛け用ゴム紐６の一部を挿入して耳掛け用ゴム紐６をフィルター部５に固定し、かつ、フィルター部５の上縁辺部に、鼻形状に沿う形への変形を可能とする細いワイヤー７を埋め込むことで、図２に見る花粉症対策用マスク８を製造した。この花粉症対策用マスク８のサイズは、タテ９．５ｃｍ、ヨコ１８ｃｍであり、中央部に位置するプリーツ部５１の幅は３．５ｃｍであった。
【００２４】
図３はこの花粉症対策用マスク８の、そして、図４は従来からある不織布マスクの、それぞれ、フィルター部表面の１６０倍拡大顕微鏡写真を示す。スギ花粉は３１〜４０ミクロンの大きさを持つ。図３から分かるように、本発明にかかる花粉症対策用マスク８のフィルター部５の多孔質構造は、スギ花粉の大きさ（３１〜４０ミクロン）よりも十分に目が細かい多孔質構造である。そのため、スギ花粉を十分に捉えることができる。これに対し、図４にみるように、従来から使用されている不織布マスクのフィルター部の多孔質構造は、スギ花粉の大きさに比べて目が粗すぎるため、スギ花粉を捉え難い。
【００２５】
このことから、本発明にかかるマスクが花粉症対策用として極めて有効であることが分かる。
（実施例３：アウトドアウェア用キルティングの製造）
単葉紙の製造・その１で得られた単葉紙をウェットクレープ法でクレープ加工した。クレープ加工した単葉紙を５プライ加工して、ロール状に巻き取られた単葉紙５枚重ねの耐水強化積層紙を製造した。この耐水強化積層紙をタテ１１０ｃｍ、ヨコ２５０ｃｍの寸法に切断した。切断した耐水強化積層紙の表面には撥水加工した綿布を、裏面には通常使用される裏地を重ねて、平面全体をキルトミシン掛けした。キルトミシン掛けしたものに、もみ加工をさらに施すことによって、アウトドアウェア用のキルティングを製造した。このキルティングの厚みは０．３ｃｍであった。
【００２６】
【発明の効果】
本発明にかかる耐水強化積層紙は、耐洗濯性（耐水性）および通気性・通湿性に優れ、しかも、クッション性にも優れるため、これを、たとえば、ベッドパットの芯材として使用すると、従来の化学繊維製や綿製のベッドパットに比べ、ムレが生じ難く、綿のような片寄りがないため、より長い時間快適に使用できる。マスクのフィルター用芯材やアウトドア用キルティングの芯材として使用すると、通気性がよいため、息苦しさが解消され、ムレによる不快感を受けることなく、長時間使用することが可能である。花粉症対策用などのマスクのフィルター用芯材として使用すると、花粉など有害物質の吸収を効果的に防ぐことができる。これらの用途において、芯材となっている耐水強化積層紙が上述のごとく耐洗濯性であるため、全体を丸ごと洗濯機で洗うことができ、かつ、全体を短時間で乾燥することができる。
【図面の簡単な説明】
【図１】本発明にかかるベッドパットの（ａ）正面図と（ｂ）側断面図である。
【図２】本発明にかかる花粉症対策用マスクの（ａ）正面図と（ｂ）側面図である。
【図３】本発明にかかる花粉症対策用マスクのフィルター部表面の１６０倍拡大顕微鏡写真である。
【図４】従来から使用されているマスクのフィルター部表面の１６０倍拡大顕微鏡写真である。
【符号の説明】
１ａ  単葉紙
２ａ  耐水強化積層紙
２ｂ  耐水強化積層紙
４    ベッドパット
５    フィルター部
６  耳掛けゴム紐
８  花粉症対策用マスク
【図１】
2004211244.tif 000002
【図２】
2004211244.tif 000003
【図３】
2004211244.tif 000004
【図４】
2004211244.tif 000005